(57)【要約】【課題】寸法安定性に優れる成形体を製造できるプロピレン樹脂組成物を提供すること。【解決手段】プロピレン系重合体（成分Ａ）とエチレン−α−オレフィン共重合体（成分Ｂ）と充填材（成分Ｃ）とを含有し、Ｗ、Ｘ、及びＹが式（１）を満たす、プロピレン樹脂組成物。１．４６≦（（Ｙ／Ｘ）／Ｗ）×１００  ・・・（１）［Ｗ及びＸは、それぞれ、成分Ａ及び成分Ｂの合計質量を基準とした、成分Ａ及び成分Ｂ中の、キシレン不溶成分の合計含有量（質量％）及びキシレン可溶成分の合計含有量（質量％）を表し、Ｙは、プロピレン樹脂組成物を、シリンダー温度２２０℃、金型温度５０℃、射出速度２３ｍｍ／秒の条件で１００ｍｍ（幅）×４００ｍｍ（長さ）×３ｍｍ（厚み）の金型キャビティに射出成形して得られた成形体中のパルスＮＭＲで測定された長時間緩和成分の量（質量％）を表す。］【選択図】なし【特許請求の範囲】
【請求項１】
プロピレン系重合体（Ａ）とエチレン−α−オレフィン共重合体（Ｂ）（ただし、エチレン−α−オレフィン共重合体（Ｂ）はプロピレンに由来する単量体単位を含まない）と充填材（Ｃ）とを含有するプロピレン樹脂組成物であって、
下に定義されるパラメータＷ、Ｘ、及びＹが下記式（１）を満たす、プロピレン樹脂組成物。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、プロピレン樹脂組成物を、シリンダー温度２２０℃、金型温度５０℃、射出速度２３ｍｍ／秒の条件で１００ｍｍ（幅）×４００ｍｍ（長さ）×３ｍｍ（厚み）の金型キャビティに射出成形して得られた成形体中のパルスＮＭＲで測定された長時間緩和成分の量（質量％）を表す。
【請求項２】
プロピレン系重合体（Ａ）の含有量が２０〜７０質量％であり、
エチレン−α−オレフィン共重合体（Ｂ）の含有量が１０〜４０質量％であり、
充填材（Ｃ）の含有量が１０〜４０質量％である、請求項１に記載のプロピレン樹脂組成物。
【請求項３】
請求項１又は２に記載のプロピレン樹脂組成物からなる射出成形体。
【請求項４】
プロピレン系重合体（Ａ）とエチレン−α−オレフィン共重合体（Ｂ）（ただし、エチレン−α−オレフィン共重合体（Ｂ）はプロピレンに由来する単量体単位を含まない）と充填材（Ｃ）とを含有する成形体であって、
下に定義されるパラメータＷ、Ｘ、及びＹが下記式（１）を満たす、成形体。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、成形体中のパルスＮＭＲで測定された長時間緩和成分の量（質量％）を表す。
【発明の詳細な説明】
【技術分野】
【０００１】
本発明は、プロピレン樹脂組成物及び成形体に関する。
【背景技術】
【０００２】
プロピレン樹脂組成物からなる成形体は、自動車材料、家電材料等に用いられている。例えば、特許文献１には、プロピレン系ブロック共重合体、エラストマー及びフィラーを含有する樹脂組成物からなる成形体が開示されている。
【先行技術文献】
【特許文献】
【０００３】
【特許文献１】特開２０１１−１３２２９４号公報
【発明の概要】
【発明が解決しようとする課題】
【０００４】
近年、自動車材料、家電材料等に用いられる成形体には、高い寸法安定性が求められている。
【０００５】
そこで、本発明は、寸法安定性に優れる成形体を製造できるプロピレン樹脂組成物を提供することを目的とする。本発明はまた、寸法安定性に優れる成形体を提供することを目的とする。
【課題を解決するための手段】
【０００６】
本発明は、プロピレン系重合体（Ａ）とエチレン−α−オレフィン共重合体（Ｂ）（ただし、エチレン−α−オレフィン共重合体（Ｂ）はプロピレンに由来する単量体単位を含まない）と充填材（Ｃ）とを含有するプロピレン樹脂組成物であって、下に定義されるパラメータＷ、Ｘ、及びＹが下記式（１）を満たす、プロピレン樹脂組成物に関する。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、プロピレン樹脂組成物を、シリンダー温度２２０℃、金型温度５０℃、射出速度２３ｍｍ／秒の条件で１００ｍｍ（幅）×４００ｍｍ（長さ）×３ｍｍ（厚み）の金型キャビティに射出成形して得られた成形体中のパルスＮＭＲで測定された長時間緩和成分の量（質量％）を表す。
【０００７】
本発明のプロピレン樹脂組成物においては、プロピレン系重合体（Ａ）の含有量が２０〜７０質量％であり、エチレン−α−オレフィン共重合体（Ｂ）の含有量が１０〜４０質量％であり、充填材（Ｃ）の含有量が１０〜４０質量％であってよい。
【０００８】
本発明はまた、上記プロピレン樹脂組成物からなる射出成形体に関する。
【０００９】
本発明はまた、プロピレン系重合体（Ａ）とエチレン−α−オレフィン共重合体（Ｂ）（ただし、エチレン−α−オレフィン共重合体（Ｂ）はプロピレンに由来する単量体単位を含まない）と充填材（Ｃ）とを含有する成形体であって、下に定義されるパラメータＷ、Ｘ、及びＹが下記式（１）を満たす、成形体に関する。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、成形体中のパルスＮＭＲで測定された長時間緩和成分の量（質量％）を表す。
【発明の効果】
【００１０】
本発明によれば、寸法安定性に優れる成形体を製造できるプロピレン樹脂組成物を提供できる。本発明によればまた、寸法安定性に優れる成形体を提供できる。
【図面の簡単な説明】
【００１１】
【図１】評価用の射出成形体の概略図である。
【発明を実施するための形態】
【００１２】
［定義］
本明細書において、用語「α−オレフィン」は、α位に炭素−炭素不飽和二重結合を有する脂肪族不飽和炭化水素を意味する。
本明細書において、用語「キシレン不溶成分（「ＣＸＩＳ成分」ともいう）」は、材料に含まれるｐ−キシレンに不溶な成分であって、下記方法により得られる固形物を意味する。
材料約２ｇを、沸騰しているｐ−キシレン中で２時間溶解して溶液を得、次いで、該溶液を２０℃まで冷却し、冷却された溶液に析出した固形物。
本明細書において、用語「キシレン可溶成分（「ＣＸＳ成分」ともいう）」は、材料中の「ＣＸＩＳ成分」以外の成分を意味する。
本明細書において、用語「エチレン−α−オレフィン共重合体」は、エチレンに由来する単量体単位と、炭素数４以上のα−オレフィンに由来する単量体単位とを含有する共重合体であり、プロピレンに由来する単量体単位を含まないものを意味する。
本明細書において、用語「ヘテロファジックプロピレン重合材料」は、プロピレンに由来する単量体単位を８０質量％以上含有する重合体（Ｉ）（ただし、該重合体（Ｉ）の全質量を１００質量％とする。）のマトリックスの中で、エチレン及び炭素数４以上１２以下のα−オレフィンからなる群より選択される少なくとも一種のα−オレフィンに由来する単量体単位とプロピレンに由来する単量体単位とを含有する重合体（ＩＩ）が分散した構造を有する混合物を意味する。
本明細書において、用語「プロピレン樹脂組成物」は、プロピレン系重合体を含有する組成物を意味する。
【００１３】
以下、本発明のいくつかの実施形態について詳細に説明する。ただし、本発明は以下の実施形態に限定されるものではない。なお、本明細書において、数値範囲を表す「下限〜上限」の記載は、「下限以上、上限以下」を表し、「上限〜下限」の記載は、「上限以下、下限以上」を表す。すなわち、これらの記載は、上限及び下限を含む数値範囲を表す。
【００１４】
〔プロピレン樹脂組成物〕
本実施形態に係るプロピレン樹脂組成物（以下、単に樹脂組成物ともいう。）は、プロピレン系重合体（Ａ）とエチレン−α−オレフィン共重合体（Ｂ）と充填材（Ｃ）とを含有するプロピレン樹脂組成物であって、下に定義されるパラメータＷ、Ｘ、及びＹが下記式（１）を満たす、プロピレン樹脂組成物である。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、プロピレン樹脂組成物を、シリンダー温度２２０℃、金型温度５０℃、射出速度２３ｍｍ／秒の条件で１００ｍｍ（幅）×４００ｍｍ（長さ）×３ｍｍ（厚み）の金型キャビティに射出成形して得られた成形体中のパルスＮＭＲで測定された長時間緩和成分の量（質量％）を表す。
【００１５】
このようなプロピレン樹脂組成物からは、寸法安定性に優れる成形体を製造できる。本実施形態のプロピレン樹脂組成物を成形することにより、成形体の樹脂の流れ方向（「ＭＤ方向」ともいう）と、ＭＤ方向に対して直角である幅方向（「ＴＤ方向」ともいう）の両方の線膨張係数を小さくすることができると考えられる。なお、「（（Ｙ／Ｘ）／Ｗ）×１００」で計算される数値は、例えば、２．００以下であってもよい。
【００１６】
ここで、長時間緩和成分の含有量Ｙは、パルスＮＭＲにより得た成形体の緩和曲線を三成分に分離した場合に、緩和時間が最も長い分離曲線に由来する成分の量（質量％）を示す。
【００１７】
本明細書において、成形体中の長時間緩和成分の含有量Ｙは、ブルカー社製パルスＮＭＲ（ｍｉｎｉｓｐｅｃ  ｍｑ２０）を用いて、次のように算出される値をいう。成形体の試験片をガラス製のサンプル管（外径の直径１０ｍｍ）にセットし、ソリッドエコー法を用いて、測定温度：２３℃、積算回数：６４回、９０°パルス幅：４．１０μ秒の条件で測定する。上記測定により得られた緩和曲線を、緩和時間の異なる３成分に分離し、緩和時間が最も長い成分を長時間緩和成分とし、成形体全質量に対する長時間緩和成分の量（質量％）を算出する。
【００１８】
上記含有量Ｗは、例えば、５０〜９０質量％であってもよく、５５〜８５質量％であってもよく、６０〜８０質量％であってもよい。上記含有量Ｘは、例えば、１０〜５０質量％であってもよく、１５〜４５質量％であってもよく、２０〜４０質量％であってもよい。上記含有量Ｙは、例えば、１０〜６０質量％であってもよく、１５〜５５質量％であってもよく、１５〜５０質量％であってもよい。
【００１９】
以下、前記「プロピレン系重合体（Ａ）」等で示される各成分をそれぞれ、単に「成分Ａ」等ともいう。
【００２０】
以下、各成分について説明する。
【００２１】
［プロピレン系重合体（Ａ）］
成分Ａは、プロピレンに由来する単量体単位を有する重合体である。成分Ａとしては、例えば、プロピレン単独重合体、プロピレンとプロピレン以外の単量体とのランダム共重合体、及びヘテロファジックプロピレン重合材料が挙げられる。本実施形態のプロピレン樹脂組成物は、成分Ａを１種のみ含有してもよく、２種以上含有してもよい。成分Ａは、成形体の剛性と耐衝撃性との観点から、プロピレン単独重合体及びヘテロファジックプロピレン重合材料からなる群より選ばれる少なくとも一種を含むことが好ましい。
【００２２】
（プロピレン単独重合体）
成分Ａがプロピレン単独重合体を含む場合、当該プロピレン単独重合体の極限粘度数（［η］）は、樹脂組成物の溶融時の流動性と成形体の靭性との点から、０．１０〜２．００ｄＬ／ｇであることが好ましく、０．５０〜１．５０ｄＬ／ｇであることがより好ましく、０．７０〜１．４０ｄＬ／ｇであることが更に好ましい。
【００２３】
本明細書において、極限粘度数（単位：ｄＬ／ｇ）は、以下の方法によって、テトラリンを溶媒として用いて、温度１３５℃で測定される値である。
【００２４】
ウベローデ型粘度計を用いて濃度０．１ｇ／ｄＬ、０．２ｇ／ｄＬ及び０．５ｇ／ｄＬの３点について還元粘度を測定する。還元粘度を濃度に対しプロットし、濃度をゼロに外挿する外挿法により、極限粘度数を求める。外挿法による極限粘度数の計算方法は、例えば、「高分子溶液、高分子実験学１１」（１９８２年共立出版株式会社刊）第４９１頁に記載されている。
【００２５】
上記プロピレン単独重合体の分子量分布（Ｍｗ／Ｍｎ）は、３．０以上であることが好ましく、６．０以上であることがより好ましい。成分Ａの分子量分布は、例えば、３０．０以下であってもよく、２５．０以下であってもよい。
【００２６】
本明細書において、分子量分布は、下記条件のゲル・パーミエーション・クロマトグラフィー（ＧＰＣ）で測定される重量平均分子量（Ｍｗ）及び数平均分子量（Ｍｎ）を用いて算出される、数平均分子量（Ｍｎ）に対する重量平均分子量（Ｍｗ）の比（Ｍｗ／Ｍｎ）をいう。
装置：東ソー株式会社製  ＨＬＣ−８１２１  ＧＰＣ／ＨＴ
分離カラム：東ソー株式会社製  ＧＭＨＨＲ−Ｈ（Ｓ）ＨＴ  ３本
測定温度：１４０℃
キャリア：オルトジクロロベンゼン
流量：１．０ｍＬ／分
試料濃度：約１ｍｇ／ｍＬ
試料注入量：４００μＬ
検出器：示差屈折
検量線作成方法：標準ポリスチレンを使用
【００２７】
プロピレン単独重合体は、例えば、重合触媒を用いて、プロピレンを重合することにより製造できる。
【００２８】
重合触媒としては、例えば、チーグラー型触媒；チーグラー・ナッタ型触媒；シクロペンタジエニル環を有する周期表第４族の遷移金属の化合物とアルキルアルミノキサンとからなる触媒；シクロペンタジエニル環を有する周期表第４族の遷移金属の化合物、当該遷移金属化合物と反応してイオン性の錯体を形成する化合物及び有機アルミニウム化合物からなる触媒；並びに無機粒子（シリカ、粘土鉱物等）に、触媒成分（シクロペンタジエニル環を有する周期表第４族の遷移金属の化合物、イオン性の錯体を形成する化合物、有機アルミニウム化合物等）を担持して、変性させた触媒が挙げられる。
【００２９】
上記重合触媒としては、例えば、特開昭６１−２１８６０６号公報、特開平５−１９４６８５号公報、特開平７−２１６０１７号公報、特開平９−３１６１４７号公報、特開平１０−２１２３１９号公報、特開２００４−１８２９８１号公報等に記載の触媒を用いてもよい。
【００３０】
また、上記重合触媒の存在下でプロピレンを予備重合させて得られた重合体を、重合触媒として用いることもできる。
【００３１】
重合方法としては、例えば、バルク重合、溶液重合、及び気相重合が挙げられる。ここで、バルク重合とは、重合温度において液状のオレフィンを媒体として重合を行う方法をいい、溶液重合とは、プロパン、ブタン、イソブタン、ペンタン、ヘキサン、ヘプタン、オクタン等の不活性炭化水素溶媒中で重合を行う方法をいう。また気相重合とは、気体状態の単量体を媒体として、その媒体中で気体状態の単量体を重合する方法をいう。
【００３２】
重合方式としては、例えば、バッチ式、連続式及びこれらの組み合わせが挙げられる。
重合方式は、複数の重合反応槽を直列に連結させた多段式であってもよい。
【００３３】
工業的及び経済的に優れる観点から、連続式の気相重合法又はバルク重合法と気相重合法とを連続的に行うバルク−気相重合法が好ましい。
【００３４】
重合工程における各種条件（重合温度、重合圧力、単量体濃度、触媒投入量、重合時間等）は、目的とする重合体の分子構造に応じて、適宜決定すればよい。
【００３５】
重合工程の後、重合体中に含まれる残留溶媒、製造時に副生する超低分子量のオリゴマー等を除去するために、必要に応じて重合体を、重合体が融解する温度以下の温度で乾燥してもよい。乾燥方法としては、例えば、特開昭５５−７５４１０号公報、特許第２５６５７５３号公報等に記載の方法が挙げられる。
【００３６】
（プロピレンとプロピレン以外の単量体とのランダム共重合体）
プロピレンとプロピレン以外の単量体とのランダム共重合体は、プロピレンに由来する単量体単位とプロピレン以外の単量体に由来する単量体単位とを含有するものである。前記ランダム共重合体は、前記ランダム共重合体の質量を基準として、プロピレン以外の単量体に由来する単量体単位を０．０１質量％以上２０質量％以下含有することが好ましい。
【００３７】
プロピレン以外の単量体としては、例えば、エチレン及び炭素数４以上１２以下のα−オレフィンが挙げられる。中でも、エチレン及び炭素数４〜１０のα−オレフィンからなる群より選択される少なくとも一種が好ましく、エチレン、１−ブテン、１−ヘキセン及び１−オクテンからなる群より選択される少なくとも一種がより好ましく、エチレン及び１−ブテンからなる群より選択される少なくとも一種が更に好ましい。
【００３８】
前記ランダム共重合体としては、例えば、プロピレン−エチレンランダム共重合体、プロピレン−１−ブテンランダム共重合体、プロピレン−１−ヘキセンランダム共重合体、プロピレン−１−オクテンランダム共重合体、プロピレン−エチレン−１−ブテンランダム共重合体、プロピレン−エチレン−１−ヘキセンランダム共重合体及びプロピレン−エチレン−１−オクテンランダム共重合体が挙げられる。
【００３９】
成分Ａがプロピレンとプロピレン以外の単量体とのランダム共重合体を含む場合、前記ランダム共重合体の極限粘度数（［η］）は、樹脂組成物の溶融時の流動性の観点から、０．１０〜２．００ｄＬ／ｇであることが好ましく、０．５０〜１．５０ｄＬ／ｇであることがより好ましく、０．７０〜１．４０ｄＬ／ｇであることが更に好ましい。
【００４０】
前記ランダム重合体の分子量分布（Ｍｗ／Ｍｎ）は、３．０以上であることが好ましく、６．０以上であることがより好ましい。前記ランダム重合体の分子量分布は、３０．０以下であってよく、２５．０以下であってもよい。前記ランダム重合体の分子量分布は、３．０〜３０．０であってよく、６．０〜２５．０であってもよい。
【００４１】
前記ランダム共重合体は例えば、前記プロピレン単独重合体の製造において使用できる重合触媒、重合方法、重合方式に従って、プロピレン及びプロピレン以外の単量体を重合することにより製造できる。
【００４２】
（ヘテロファジックプロピレン重合材料）
ヘテロファジックプロピレン重合材料は、例えば、重合体（Ｉ）を形成する第１の重合工程と、重合体（ＩＩ）を形成する第２の重合工程を実施することにより製造することができる。これらの重合工程において採用される、重合触媒、重合方法及び重合方式の例示は、上記と同様である。
【００４３】
重合体（Ｉ）は、例えば、プロピレン単独重合体であってもよく、プロピレン以外の単量体に由来する単量体単位を含んでいてもよい。重合体（Ｉ）が、プロピレン以外の単量体に由来する単量体単位を含む場合、この含有量は、重合体（Ｉ）の全質量を基準として、例えば、０．０１質量％以上２０質量％未満であってもよい。
【００４４】
プロピレン以外の単量体としては、例えば、エチレン及び炭素数４以上のα−オレフィンが挙げられる。中でも、エチレン及び炭素数４〜１０のα−オレフィンからなる群より選択される少なくとも一種が好ましく、エチレン、１−ブテン、１−ヘキセン及び１−オクテンからなる群より選択される少なくとも一種がより好ましく、エチレン及び１−ブテンからなる群より選択される少なくとも一種が更に好ましい。
【００４５】
プロピレン以外の単量体に由来する単量体単位を含む重合体としては、例えば、プロピレン−エチレン共重合体、プロピレン−１−ブテン共重合体、プロピレン−１−ヘキセン共重合体、プロピレン−１−オクテン共重合体、プロピレン−エチレン−１−ブテン共重合体、プロピレン−エチレン−１−ヘキセン共重合体及びプロピレン−エチレン−１−オクテン共重合体が挙げられる。
【００４６】
重合体（Ｉ）は、成形体の剛性の観点から、プロピレン単独重合体、プロピレン−エチレン共重合体、プロピレン−１−ブテン共重合体、プロピレン−エチレン−１−ブテン共重合体が好ましく、プロピレン単独重合体がより好ましい。
【００４７】
重合体（Ｉ）の含有量は、ヘテロファジックプロピレン重合材料の全質量を基準として、５０〜９９質量％であることが好ましく、６０〜９０質量％であることがより好ましい。
【００４８】
重合体（ＩＩ）は、エチレン及び炭素数４以上１２以下のα−オレフィンからなる群より選択される少なくとも一種のα−オレフィンに由来する単量体単位を４０質量％以上含有し、かつ、プロピレンに由来する単量体単位を含有することが好ましい。
【００４９】
重合体（ＩＩ）において、エチレン及び炭素数４以上１２以下のα−オレフィンからなる群より選択される少なくとも一種のα−オレフィンに由来する単量体単位の含有量は、他の成分との相溶性の観点及び成形体の耐衝撃性の観点から、例えば、７０質量％以下であってもよく、６０質量％以下であってもよい。
【００５０】
上述の観点から、重合体（ＩＩ）において、エチレン及び炭素数４以上１２以下のα−オレフィンからなる群より選択される少なくとも一種のα−オレフィンに由来する単量体単位の含有量は、例えば、４０〜７０質量％であってよく、４５〜６０質量％であってもよい。
【００５１】
重合体（ＩＩ）において、エチレン及び炭素数４以上１２以下のα−オレフィンからなる群より選択される少なくとも一種のα−オレフィンとしては、エチレン及び炭素数４〜１０のα−オレフィンからなる群より選択される少なくとも一種が好ましく、エチレン、１−ブテン、１−ヘキセン、１−オクテン及び１−デセンからなる群より選択される少なくとも一種がより好ましく、エチレン及び１−ブテンからなる群より選択される少なくとも一種が更に好ましい。
【００５２】
重合体（ＩＩ）としては、例えば、プロピレン−エチレン共重合体、プロピレン−エチレン−１−ブテン共重合体、プロピレン−エチレン−１−ヘキセン共重合体、プロピレン−エチレン−１−オクテン共重合体、プロピレン−エチレン−１−デセン共重合体、プロピレン−１−ブテン共重合体、プロピレン−１−ヘキセン共重合体、プロピレン−１−オクテン共重合体及びプロピレン−１−デセン共重合体が挙げられる。中でも、プロピレン−エチレン共重合体、プロピレン−１−ブテン共重合体及びプロピレン−エチレン−１−ブテン共重合体が好ましく、プロピレン−エチレン共重合体がより好ましい。
【００５３】
重合体（ＩＩ）の含有量は、ヘテロファジックプロピレン重合材料の全質量を基準として、１〜５０質量％であることが好ましく、１０〜４０質量％であることがより好ましい。
【００５４】
ヘテロファジックプロピレン重合材料中のＣＸＩＳ成分の含有量は、ヘテロファジックプロピレン重合材料の全質量を基準として、５０〜９９質量％であることが好ましく、６０〜９０質量％であることがより好ましい。
ヘテロファジックプロピレン重合材料中のＣＸＳ成分の含有量は、ヘテロファジックプロピレン重合材料の全質量を基準として、１〜５０質量％であることが好ましく、１０〜４０質量％であることがより好ましい。
【００５５】
本実施形態においては、ヘテロファジックプロピレン重合材料中のキシレン不溶（ＣＸＩＳ）成分は、主として重合体（Ｉ）から構成され、ヘテロファジックプロピレン重合材料中のキシレン可溶（ＣＸＳ）成分は、主として重合体（ＩＩ）から構成されると考えられる。
【００５６】
ヘテロファジックプロピレン重合材料としては、例えば、（プロピレン）−（プロピレン−エチレン）重合材料、（プロピレン）−（プロピレン−エチレン−１−ブテン）重合材料、（プロピレン）−（プロピレン−エチレン−１−ヘキセン）重合材料、（プロピレン）−（プロピレン−エチレン−１−オクテン）重合材料、（プロピレン）−（プロピレン−１−ブテン）重合材料、（プロピレン）−（プロピレン−１−ヘキセン）重合材料、（プロピレン）−（プロピレン−１−オクテン）重合材料、（プロピレン）−（プロピレン−１−デセン）重合材料、（プロピレン−エチレン）−（プロピレン−エチレン）重合材料、（プロピレン−エチレン）−（プロピレン−エチレン−１−ブテン）重合材料、（プロピレン−エチレン）−（プロピレン−エチレン−１−ヘキセン）重合材料、（プロピレン−エチレン）−（プロピレン−エチレン−１−オクテン）重合材料、（プロピレン−エチレン）−（プロピレン−エチレン−１−デセン）重合材料、（プロピレン−エチレン）−（プロピレン−１−ブテン）重合材料、（プロピレン−エチレン）−（プロピレン−１−ヘキセン）重合材料、（プロピレン−エチレン）−（プロピレン−１−オクテン）重合材料、（プロピレン−エチレン）−（プロピレン−１−デセン）重合材料、（プロピレン−１−ブテン）−（プロピレン−エチレン）重合材料、（プロピレン−１−ブテン）−（プロピレン−エチレン−１−ブテン）重合材料、（プロピレン−１−ブテン）−（プロピレン−エチレン−１−ヘキセン）重合材料、（プロピレン−１−ブテン）−（プロピレン−エチレン−１−オクテン）重合材料、（プロピレン−１−ブテン）−（プロピレン−エチレン−１−デセン）重合材料、（プロピレン−１−ブテン）−（プロピレン−１−ブテン）重合材料、（プロピレン−１−ブテン）−（プロピレン−１−ヘキセン）重合材料、（プロピレン−１−ブテン）−（プロピレン−１−オクテン）重合材料、（プロピレン−１−ブテン）−（プロピレン−１−デセン）重合材料、（プロピレン−１−ヘキセン）−（プロピレン−１−ヘキセン）重合材料、（プロピレン−１−ヘキセン）−（プロピレン−１−オクテン）重合材料、（プロピレン−１−ヘキセン）−（プロピレン−１−デセン）重合材料、（プロピレン−１−オクテン）−（プロピレン−１−オクテン）重合材料、及び（プロピレン−１−オクテン）−（プロピレン−１−デセン）重合材料が挙げられる。
【００５７】
ここで、「（プロピレン）−（プロピレン−エチレン）重合材料」との記載は、「重合体（Ｉ）がプロピレン単独重合体であり、重合体（ＩＩ）がプロピレン−エチレン共重合体であるヘテロファジックプロピレン重合材料」を意味する。他の類似の表現においても同様である。
【００５８】
ヘテロファジックプロピレン重合材料としては、（プロピレン）−（プロピレン−エチレン）重合材料、（プロピレン）−（プロピレン−エチレン−１−ブテン）重合材料、（プロピレン−エチレン）−（プロピレン−エチレン）重合材料、（プロピレン−エチレン）−（プロピレン−エチレン−１−ブテン）重合材料、又は（プロピレン−１−ブテン）−（プロピレン−１−ブテン）重合材料が好ましく、（プロピレン）−（プロピレン−エチレン）重合材料がより好ましい。
【００５９】
重合体（Ｉ）の極限粘度数（［η］Ｉ）は、０．１０〜２．００ｄＬ／ｇであることが好ましく、０．５０〜１．５０ｄＬ／ｇであることがより好ましく、０．７０〜１．４０ｄＬ／ｇであることがより好ましい。
【００６０】
重合体（ＩＩ）の極限粘度数（［η］ＩＩ）は、１．００〜１０．００ｄＬ／ｇであることが好ましく、２．００〜１０．００ｄＬ／ｇであることがより好ましく、２．００〜８．００ｄＬ／ｇであることが更に好ましい。
【００６１】
重合体（Ｉ）の極限粘度数（［η］Ｉ）に対する重合体（ＩＩ）の極限粘度数（［η］ＩＩ）の比（［η］ＩＩ／［η］Ｉ）は、１〜２０であることが好ましく、１〜１０であることがより好ましく、１〜９であることが更に好ましい。
【００６２】
重合体（Ｉ）の極限粘度数（［η］Ｉ）の測定方法としては、例えば、重合体（Ｉ）を形成した後に、当該重合体の極限粘度数を測定する方法が挙げられる。
【００６３】
重合体（ＩＩ）の極限粘度数（［η］ＩＩ）は、例えば、ヘテロファジックプロピレン重合材料の極限粘度数（［η］Ｔｏｔａｌ）、重合体（Ｉ）の極限粘度数（［η］Ｉ）並びに重合体（ＩＩ）及び重合体（Ｉ）の含有量を用いて、下記式（６）により算出できる。
【００６４】
［η］ＩＩ＝（［η］Ｔｏｔａｌ−［η］Ｉ×ＸＩ）／ＸＩＩ  ・・・（６）
［η］Ｔｏｔａｌ：ヘテロファジックプロピレン重合材料の極限粘度数（ｄＬ／ｇ）
［η］Ｉ：重合体（Ｉ）の極限粘度数（ｄＬ／ｇ）
ＸＩ：ヘテロファジックプロピレン重合材料の全質量に対する重合体（Ｉ）の質量の比（重合体（Ｉ）の質量／ヘテロファジックプロピレン重合材料の質量）
ＸＩＩ：ヘテロファジックプロピレン重合材料の全質量に対する重合体（ＩＩ）の質量の比（重合体（ＩＩ）の質量／ヘテロファジックプロピレン重合材料の質量）
【００６５】
ここで、ＸＩ、ＸＩＩは、重合時の物質収支から求めることができる。
【００６６】
なお、ＸＩＩは、重合体（Ｉ）の融解熱量及びヘテロファジックプロピレン重合材料の融解熱量を測定し、下記式を用いて算出してもよい。
ＸＩＩ＝１−（ΔＨｆ）Ｔ／（ΔＨｆ）Ｐ
（ΔＨｆ）Ｔ：ヘテロファジックプロピレン重合材料の融解熱量（Ｊ／ｇ）
（ΔＨｆ）Ｐ：重合体（Ｉ）の融解熱量（Ｊ／ｇ）
【００６７】
ヘテロファジックプロピレン重合材料のＣＸＩＳ成分の極限粘度数（［η］ＣＸＩＳ）は、０．１０〜２．００ｄＬ／ｇであることが好ましく、０．５０〜１．５０ｄＬ／ｇであることがより好ましく、０．７０〜１．４０ｄＬ／ｇであることがより好ましい。
【００６８】
ヘテロファジックプロピレン重合材料のＣＸＳ成分の極限粘度数（［η］ＣＸＳ）は、１．００〜１０．００ｄＬ／ｇであることが好ましく、２．００〜１０．００ｄＬ／ｇであることがより好ましく、２．００〜８．００ｄＬ／ｇであることが更に好ましい。
【００６９】
ヘテロファジックプロピレン重合材料のＣＸＩＳ成分の極限粘度数（［η］ＣＸＩＳ）に対するヘテロファジックプロピレン重合材料のＣＸＳ成分の極限粘度数（［η］ＣＸＳ）の比（［η］ＣＸＳ／［η］ＣＸＩＳ）は、１〜２０であることが好ましく、１〜１０であることがより好ましく、１〜９であることが更に好ましい。
【００７０】
重合体（Ｉ）の分子量分布（Ｍｗ（Ｉ）／Ｍｎ（Ｉ））は、３．０以上であることが好ましく、６．０以上であることがより好ましい。重合体（Ｉ）の分子量分布は、３０．０以下であってもよく、２５．０以下であってもよい。重合体（Ｉ）の分子量分布は、３．０〜３０．０であってもよく、６．０〜２５．０であってもよい。
【００７１】
ヘテロファジックプロピレン重合材料のＣＸＩＳ成分の分子量分布（Ｍｗ（ＣＸＩＳ）／Ｍｎ（ＣＸＩＳ））は、３．０以上であることが好ましく、６．０以上であることがより好ましい。ヘテロファジックプロピレン重合材料のＣＸＩＳ成分の分子量分布は、３０．０以下であってもよく、２５．０以下であってもよい。ヘテロファジックプロピレン重合材料のＣＸＩＳ成分の分子量分布は、３．０〜３０．０であってもよく、６．０〜２５．０であってもよい。
【００７２】
成分Ａのアイソタクチックペンタッド分率（［ｍｍｍｍ］分率ともいう）は、樹脂組成物からなる成形体の剛性及び寸法安定性の観点から、０．９５０以上であることが好ましく、０．９７０以上であることがより好ましい。成分Ａのアイソタクチックペンタッド分率は、例えば、１．０００以下であってもよい。
【００７３】
アイソタクチックペンタッド分率は、ペンタッド単位での、アイソタクチック分率を意味する。すなわち、アイソタクチックペンタッド分率は、ペンタッド単位でみたときに、プロピレンに由来する単量体単位が５個連続してメソ結合した構造の含有割合を示す。なお、対象の成分が共重合体である場合には、プロピレンに由来する単量体単位の連鎖について測定される値をいう。
【００７４】
本明細書において、アイソタクチックペンタッド分率は、１３Ｃ−ＮＭＲスペクトルで測定される値をいう。具体的には、１３Ｃ−ＮＭＲスペクトルによって得られるメチル炭素領域の全吸収ピークの面積に対するｍｍｍｍピークの面積の比を、アイソタクチックペンタッド分率とする。なお、１３Ｃ−ＮＭＲスペクトルによるアイソタクチックペンタッド分率の測定方法は、例えば、Ａ．ＺａｍｂｅｌｌｉらによるＭａｃｒｏｍｏｌｅｃｕｌｅｓ，６，９２５（１９７３）に記載されている。ただし、１３Ｃ−スペクトルによって得られる吸収ピークの帰属は、Ｍａｃｒｏｍｏｌｅｃｕｌｅｓ，８，６８７（１９７５）の記載に基づくものとする。
【００７５】
成分Ａの温度２３０℃、荷重２．１６ｋｇｆでのメルトフローレートは、樹脂組成物の成形加工性の観点から、５ｇ／１０分以上であることが好ましく、２０ｇ／１０分〜３００ｇ／１０分であることがより好ましい。
【００７６】
本明細書において、メルトフローレートは、ＪＩＳ  Ｋ７２１０に準拠して測定される値をいう。また、メルトフローレートを、以下、ＭＦＲと記すことがある。
【００７７】
上記式（１）を満たすプロピレン樹脂組成物を得る方法に特に制限はないが、例えば、プロピレン系重合体（Ａ）とエチレン−α−オレフィン共重合体（Ｂ）との配合割合、プロピレン系重合体（Ａ）の種類、並びに、プロピレン系重合体（Ａ）及びエチレン−α−オレフィン共重合体（Ｂ）の全質量に対する、プロピレンに由来する単量体単位の質量割合を調整する方法が考えられる。上記式（１）を満たすプロピレン樹脂組成物を得易い観点から、本実施形態に係るプロピレン樹脂組成物は、プロピレン系重合体（Ａ）として、プロピレン単独重合体及びヘテロファジックプロピレン重合材料の両方を含むことが好ましい。上記式（１）を満たすプロピレン樹脂組成物を得易い観点から、本実施形態に係るプロピレン樹脂組成物は、ヘテロファジックプロピレン重合材料中の重合体（ＩＩ）の含有量が、該プロピレン樹脂組成物に含まれるエチレン−α−オレフィン共重合体（Ｂ）の含有量を１００質量％としたとき、０超５０質量％以下であってよく、５〜４０質量％であってよく、１０〜２５質量％であってもよい。本実施形態に係るプロピレン樹脂組成物に含まれるヘテロファジックプロピレン重合材料の含有量は、上記の範囲を満たすように決定されることが好ましい。
【００７８】
［エチレン−α−オレフィン共重合体（Ｂ）］
成分Ｂにおいては、成分Ｂの全質量を１００質量％として、成分Ｂに含まれるエチレンに由来する単量体単位の含有量と炭素数４以上のα−オレフィンに由来する単量体単位の含有量との合計が１００質量％であってよい。
【００７９】
炭素数が４以上のα−オレフィンとしては、例えば、炭素数４〜１２のα−オレフィンが挙げられる。炭素数が４〜１２のα−オレフィンとしては、例えば、１−ブテン、１−ペンテン、１−ヘキセン、４−メチル−１−ペンテン、１−オクテン及び１−デセンが挙げられる。中でも、１−ブテン、１−ヘキセン、及び１−オクテンが好ましい。上記α−オレフィンは、ビニルシクロプロパン、ビニルシクロブタンなどの環状構造を有するα−オレフィンであってよい。
【００８０】
成分Ｂとしては、例えば、エチレン−１−ブテン共重合体、エチレン−１−ヘキセン共重合体、エチレン−１−オクテン共重合体、エチレン−１−デセン共重合体、エチレン−（３−メチル−１−ブテン）共重合体、及びエチレンと環状構造を有するα−オレフィンとの共重合体が挙げられる。
【００８１】
成分Ｂにおいて、炭素数が４以上のα−オレフィンに由来する単量体単位の含有量は、成分Ｂの全質量を基準として、１〜４９質量％であることが好ましく、５〜４９質量％であることがより好ましく、２４〜４９質量％であることが更に好ましい。
【００８２】
成分Ｂの温度２３０℃、荷重２．１６ｋｇｆでのメルトフローレートは、０．１ｇ／１０分〜８０ｇ／１０分であることが好ましい。
【００８３】
成分Ｂの密度は、成形体の耐衝撃性の観点から、０．８５０〜０．８９０ｇ／ｃｍ３であることが好ましく、０．８５０〜０．８８０ｇ／ｃｍ３であることがより好ましく、０．８５５〜０．８７０ｇ／ｃｍ３であることが更に好ましい。
【００８４】
成分Ｂは、重合触媒を用いて、エチレン及び炭素数４以上のα−オレフィンを重合することにより製造できる。
【００８５】
重合触媒としては、例えば、メタロセン触媒に代表される均一系触媒、及びチーグラー・ナッタ型触媒が挙げられる。
【００８６】
均一系触媒としては、例えば、シクロペンタジエニル環を有する周期表第４族の遷移金属の化合物とアルキルアルミノキサンとからなる触媒；シクロペンタジエニル環を有する周期表第４族の遷移金属の化合物、当該遷移金属化合物と反応してイオン性の錯体を形成する化合物及び有機アルミニウム化合物からなる触媒；並びに無機粒子（シリカ、粘土鉱物等）に、触媒成分（シクロペンタジエニル環を有する周期表第４族の遷移金属の化合物、イオン性の錯体を形成する化合物、有機アルミニウム化合物等）を担持して変性させた触媒が挙げられる。
【００８７】
チーグラー・ナッタ型触媒としては、例えば、チタン含有固体状遷移金属成分と有機金属成分とを組み合わせた触媒が挙げられる。
【００８８】
成分Ｂとしては、市販品を用いてもよい。市販の成分Ｂとしては、例えば、ダウ・ケミカル日本株式会社製エンゲージ（登録商標）、三井化学株式会社製タフマー（登録商標）、株式会社プライムポリマー製ネオゼックス（登録商標）、ウルトゼックス（登録商標）、住友化学株式会社製エクセレンＦＸ（登録商標）、スミカセン（登録商標）、及びエスプレンＳＰＯ（登録商標）が挙げられる。
【００８９】
［充填材（Ｃ）］
成分Ｃとしては、無機充填材及び有機充填材が挙げられる。本実施形態のプロピレン樹脂組成物は、成分Ｃを１種のみ含有してもよく、２種以上含有してもよい。
【００９０】
無機充填材としては、ガラス、ケイ酸塩鉱物、アルミナ、シリカ、二酸化ケイ素、酸化チタン、酸化鉄、酸化アルミニウム、酸化マグネシウム、酸化アンチモン、バリウム・フェライト、ストロンチウム・フェライト、酸化ベリリウム、水酸化マグネシウム、水酸化アルミニウム、塩基性炭酸マグネシウム、炭酸カルシウム、炭酸マグネシウム、炭酸塩鉱物、硫酸カルシウム、硫酸マグネシウム、塩基性硫酸マグネシウム、亜硫酸カルシウム、カーボンブラック及び硫化カドミウムが挙げられる。
【００９１】
有機充填材としては、ポリエステル、芳香族ポリアミド、セルロース及びビニロンが挙げられる。
【００９２】
充填材の形状は、板状であってよく、針状であってよく、繊維状であってよい。
【００９３】
成分Ｃは、成形体の剛性、耐衝撃性及び寸法安定性の観点から、無機充填材が好ましく、板状ケイ酸塩鉱物であるタルクがより好ましい。
【００９４】
成分Ｃの平均粒子径Ｄ５０［Ｌ］は、成形体の剛性、耐衝撃性及び寸法安定性の観点から、２０．０μｍ以下であることが好ましく、１５．０μｍ以下であることがより好ましい。成分Ｃの平均粒子径Ｄ５０［Ｌ］は、２．０μｍ以上であってよく、４．０μｍ以上であってもよい。成分Ｃの平均粒子径Ｄ５０［Ｌ］は、２．０〜２０．０μｍが好ましく、４．０〜１５．０μｍがより好ましい。
成分Ｃの平均粒子径Ｄ５０［Ｓ］は、成形体の剛性、耐衝撃性及び寸法安定性の観点から、５．０μｍ以下であることが好ましく、３．０μｍ以下であることがより好ましい。成分Ｃの平均粒子径Ｄ５０［Ｓ］は、０．５μｍ以上であってよく、１．０μｍ以上であってもよい。成分Ｃの平均粒子径Ｄ５０［Ｓ］は、０．５〜５．０μｍが好ましく、１．０〜３．０μｍがより好ましい。
成分Ｃの平均粒子径Ｄ５０[Ｌ]と平均粒子径Ｄ５０[Ｓ]との比であるＤ５０[Ｌ]／Ｄ５０[Ｓ]は、成形体の剛性、及び寸法安定性の観点から、１．５以上であってもよく、２．５以上であってもよい。Ｄ５０[Ｌ]／Ｄ５０[Ｓ]は、１０以下であってもよく、８以下であってもよい。Ｄ５０[Ｌ]／Ｄ５０[Ｓ]は、１．５〜１０であってもよく、２．５〜８であってもよい。
【００９５】
ここで、本明細書において、「平均粒子径Ｄ５０［Ｌ］」とは、ＪＩＳ  Ｒ１６２９に規定された方法に従い、レーザー回析法により測定された体積基準の粒子径分布測定データに基づいて決定されるものであり、該粒子径分布測定データにおいて、粒子径が小さい側からの粒子数の累積が５０％に達したときの粒子径（５０％相当粒子径）を意味する。このように定義される粒子径は、一般に「５０％相当粒子径」と称され、「Ｄ５０」で表記される。
本明細書において、「平均粒子径Ｄ５０［Ｓ］」とは、ＪＩＳ  Ｒ１６１９に規定された方法に従い、遠心沈降法により測定された体積基準の粒子径分布測定データに基づいて決定されるものであり、該粒子径分布測定データにおいて、粒子径が小さい側からの粒子数の累積が５０％に達したときの粒子径（５０％相当粒子径）を意味する。
【００９６】
本実施形態のプロピレン樹脂組成物において、成分Ａの含有量は、成形体の寸法安定性の観点から、成分Ａ、成分Ｂ及び成分Ｃの合計１００質量部に対して、例えば、２０〜７０質量部であってもよく、２５〜５５質量部であってもよく、３５〜５５質量部であってもよい。
【００９７】
本実施形態のプロピレン樹脂組成物において、成分Ｂの含有量は、成形体の寸法安定性の観点から、成分Ａ、成分Ｂ及び成分Ｃの合計１００質量部に対して、例えば、１０〜４０質量部であってもよく、１５〜２５質量部であってもよい。
【００９８】
本実施形態のプロピレン樹脂組成物において、成分Ｃの含有量は、成形体の寸法安定性の観点から、成分Ａ、成分Ｂ及び成分Ｃの合計１００質量部に対して、例えば、１０〜４０質量部であってもよく、１５〜３５質量部であってもよく、２０〜３５質量部であってもよい。
【００９９】
本実施形態のプロピレン樹脂組成物において、成分Ａの含有量は、成形体の寸法安定性の観点から、プロピレン樹脂組成物の全質量を基準として、例えば、２０〜８０質量％であってもよく、４０〜７５質量％であってもよく、４０〜６０質量％であってもよい。
【０１００】
本実施形態のプロピレン樹脂組成物において、成分Ｂの含有量は、プロピレン樹脂組成物の全質量を基準として、１０〜４０質量％であってよく、１５〜２５質量％であってよい。
【０１０１】
本実施形態のプロピレン樹脂組成物において、成分Ｃの含有量は、成形体の寸法安定性の観点から、プロピレン樹脂組成物の全質量を基準として、例えば、１０〜４０質量％であってもよく、１５〜３５質量％であってもよく、２０〜３５質量％であってもよい。
【０１０２】
本実施形態のプロピレン樹脂組成物は、成形体の寸法安定性の観点から、プロピレン樹脂組成物の全質量を基準として、成分Ａの含有量が２０〜７０質量％であり、成分Ｂの含有量が１０〜４０質量％であり、成分Ｃの含有量が１０〜４０質量％であることが好ましい。
本実施形態のプロピレン樹脂組成物は、プロピレン樹脂組成物の全質量を基準として、成分Ａの含有量と成分Ｂの含有量と成分Ｃの含有量との合計が９０質量％以上であることが好ましい。
【０１０３】
本実施形態のプロピレン樹脂組成物の温度２３０℃、荷重２．１６ｋｇｆでのメルトフローレートは、樹脂組成物の成形加工性の観点から、１５ｇ／１０分以上であることが好ましい。
【０１０４】
本実施形態のプロピレン樹脂組成物は、各原料成分を溶融混練することによって得ることができる。溶融混練時の温度は、１８０℃以上であってよく、１８０〜３００℃であってもよく、１８０〜２５０℃であってもよい。
【０１０５】
溶融混練には、バンバリーミキサー、単軸押出機、二軸同方向回転押出機等が使用できる。
【０１０６】
各原料成分の混練順序は特に限定されるものではない。例えば、成分Ａと成分Ｂと成分Ｃとを一括に混練してもよく、成分Ａ、成分Ｂ、成分Ｃのうち、一部の成分を混練した後、得られた混練物と他の成分とを混練してもよい。
【０１０７】
プロピレン樹脂組成物の形状に特に制限はないが、プロピレン樹脂組成物は、例えば、ストランド状、シート状、平板状又はペレット状の形態であってもよい。ペレット状の樹脂組成物は、例えば、ストランド状の樹脂組成物を形成した後、これを適当な長さに裁断することにより製造できる。
【０１０８】
樹脂組成物の成形加工性、及び、成形体を製造する場合の生産安定性の観点から、成形体に成形加工する前の樹脂組成物の形状は、長さが１〜５０ｍｍ程度のペレット状であることが好ましい。
【０１０９】
本実施形態のプロピレン樹脂組成物は、上記以外の成分を含んでいてよい。このような成分としては、例えば、中和剤、酸化防止剤、紫外線吸収剤、造核剤、滑剤、帯電防止剤、アンチブロッキング剤、加工助剤、有機系過酸化物、着色剤（無機顔料、有機顔料、顔料分散剤等）、発泡剤、発泡核剤、可塑剤、難燃剤、架橋剤、架橋助剤、高輝度化剤、抗菌剤及び光拡散剤が挙げられる。本実施形態のプロピレン樹脂組成物は、これらの成分を１種のみ含有してもよく、２種以上含有してもよい。
【０１１０】
本実施形態のプロピレン樹脂組成物は、成形して成形体を形成させるための材料として用いることができる。本実施形態のプロピレン樹脂組成物は、射出成形用材料として用いることが好ましい。以下、本実施形態のプロピレン樹脂組成物を射出成形用材料として用いて製造される射出成形体の一例について説明する。
【０１１１】
〔射出成形体〕
本実施形態の射出成形体は、本実施形態のプロピレン樹脂組成物からなるものである。
このような射出成形体は、寸法安定性に優れる。
【０１１２】
上記射出成形体は、射出成形法により製造できる。射出成形法としては、例えば、一般的な射出成形法、射出発泡成形法、超臨界射出発泡成形法、超高速射出成形法、射出圧縮成形法、ガスアシスト射出成形法、サンドイッチ成形法、サンドイッチ発泡成形法、及びインサート・アウトサート成形法が挙げられる。射出成形体の形状に特に制限はない。
【０１１３】
本実施形態に係る射出成形体は、例えば、自動車材料用途、家電材料用途、及びコンテナー用途に好ましく用いることができ、中でも、自動車内外装用途に好適である。自動車内外装部品としては、例えば、ドアートリム、ピラー、インストルメントパネル及びバンパーが挙げられる。
【０１１４】
〔成形体〕
本実施形態の成形体は、プロピレン系重合体（Ａ）とエチレン−α−オレフィン共重合体（Ｂ）と充填材（Ｃ）とを含有する成形体であって、下に定義されるパラメータＷ、Ｘ、及びＹが下記式（１）を満たす、成形体であってもよい。このような成形体は、寸法安定性に優れる。
１．４６≦（（Ｙ／Ｘ）／Ｗ）×１００  ・・・（１）
式中、
Ｗは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン不溶成分の合計含有量（質量％）を表し、
Ｘは、プロピレン系重合体（Ａ）及びエチレン−α−オレフィン共重合体（Ｂ）の合計質量を基準とした、プロピレン系重合体（Ａ）及びエチレン−α−オレフィン共重合体（Ｂ）中の、キシレン可溶成分の合計含有量（質量％）を表し、
Ｙは、成形体中のパルスＮＭＲで測定された長時間緩和成分の量（質量％）を表す。
【０１１５】
本実施形態の成形体は、例えば、本実施形態のプロピレン樹脂組成物を用いることにより容易に製造できる。
【実施例】
【０１１６】
以下、実施例を挙げて本発明について更に具体的に説明する。ただし、本発明はこれら実施例に限定されるものではない。
【０１１７】
実施例及び比較例では、以下の原料を使用した。
【０１１８】
［成分Ａ：プロピレン系重合体］
成分Ａとして下記プロピレン系重合体（（Ａ−１）〜（Ａ−８））を準備した。
【０１１９】
（Ａ−１）プロピレン単独重合体
ＭＦＲ（温度２３０℃、２．１６ｋｇｆ荷重で測定）：６２ｇ／１０分
極限粘度数（［η］）：１．１１ｄＬ／ｇ
アイソタクチックペンタッド分率：０．９７６８
Ｍｗ／Ｍｎ＝８．８
ＣＸＩＳ成分量：９８質量％
ＣＸＳ成分量：２質量％
【０１２０】
（Ａ−２）プロピレン単独重合体
特開２００４−１８２９８１号公報の実施例１に記載の方法によって得られる重合触媒の存在下、気相重合法によって製造した。
ＭＦＲ（温度２３０℃、２．１６ｋｇｆ荷重で測定）：１０７ｇ／１０分
極限粘度数（［η］）：０．９２ｄＬ／ｇ
アイソタクチックペンタッド分率：０．９８１１
Ｍｗ／Ｍｎ＝５．４
ＣＸＩＳ成分量：９９．４質量％
ＣＸＳ成分量：０．６質量％
【０１２１】
（Ａ−３）プロピレン単独重合体
特開２００４−１８２９８１号公報の実施例１に記載の方法によって得られる重合触媒の存在下、気相重合法において二つの気相重合槽の間で水素濃度を変化させることで製造した。
ＭＦＲ（温度２３０℃、２．１６ｋｇｆ荷重で測定）：８０ｇ／１０分
極限粘度数（［η］）：１．１３ｄＬ／ｇ
アイソタクチックペンタッド分率：０．９７６０
Ｍｗ／Ｍｎ＝１０
ＣＸＩＳ成分量：９９．５質量％
ＣＸＳ成分量：０．５質量％
【０１２２】
（Ａ−４）（プロピレン）−（プロピレン−エチレン）重合材料
ＭＦＲ（温度２３０℃、２．１６ｋｇｆ荷重で測定）：３８ｇ／１０分
極限粘度数：（［η］ＣＸＩＳ）１．０３ｄＬ／ｇ、（［η］ＣＸＳ）２．０７ｄＬ／ｇ
アイソタクチックペンタッド分率：０．９７７６
プロピレン−エチレンランダム共重合体成分中のエチレン含量：４５．５質量％
ＣＸＩＳ成分量：６９．５質量％
ＣＸＳ成分量：３０．５質量％
ＣＸＩＳ成分のＭｗ／Ｍｎ：５．４
【０１２３】
（Ａ−５）（プロピレン）−（プロピレン−エチレン）重合材料
特開２００４−１８２９８１号公報の実施例１に記載の方法によって得られる重合触媒の存在下、気相重合法によって製造した。
ＭＦＲ（温度２３０℃、２．１６ｋｇｆ荷重で測定）：５１ｇ／１０分
極限粘度数：（［η］ＣＸＩＳ）０．９７ｄＬ／ｇ、（［η］ＣＸＳ）２．４４ｄＬ／ｇ
アイソタクチックペンタッド分率：０．９７８５
プロピレン−エチレンランダム共重合体成分中のエチレン含量：３１．３質量％
ＣＸＩＳ成分量：７４．１質量％
ＣＸＳ成分量：２５．９質量％
ＣＸＩＳ成分のＭｗ／Ｍｎ：５．１
【０１２４】
（Ａ−６）（プロピレン）−（プロピレン−エチレン）重合材料
特開２００４−１８２９８１号公報の実施例１に記載の方法によって得られる重合触媒の存在下、気相重合法によって製造した。
ＭＦＲ（温度２３０℃、２．１６ｋｇｆ荷重で測定）：２０ｇ／１０分
極限粘度数：（［η］ＣＸＩＳ）１．１４ｄＬ／ｇ、（［η］ＣＸＳ）２．７６ｄＬ／ｇ
アイソタクチックペンタッド分率：０．９８５３
プロピレン−エチレンランダム共重合体成分中のエチレン含量：５２．９質量％
ＣＸＩＳ成分量：７４．３質量％
ＣＸＳ成分量：２５．７質量％
ＣＸＩＳ成分のＭｗ／Ｍｎ：６．１
【０１２５】
（Ａ−７）（プロピレン）−（プロピレン−エチレン）重合材料
重合時の水素濃度、重合温度、エチレン／プロピレン濃度を調整する、プロピレン単独重合体成分の重合に複数の重合反応槽を用いた以外は、上記Ａ−５と同様の方法で製造した。
ＭＦＲ（温度２３０℃、２．１６ｋｇｆ荷重で測定）：２５ｇ／１０分
極限粘度数：（［η］ＣＸＩＳ）１．３２ｄＬ／ｇ、（［η］ＣＸＳ）：２．３１ｄＬ／ｇ
アイソタクチックペンタッド分率：０．９７５５
ＣＸＩＳ成分量：７７．４質量％
ＣＸＩＳ成分のＭｗ／Ｍｎ：９．５
ＣＸＳ成分量：２２．６質量％
プロピレン−エチレンランダム共重合体成分中のエチレン含量：４９．１質量％
（Ａ−８）（プロピレン）−（プロピレン−エチレン）重合材料
重合時の水素濃度、重合温度、エチレン／プロピレン濃度を調整する、プロピレン単独重合体成分の重合に複数の重合反応槽を用いた以外は、上記Ａ−５と同様の方法で製造した。
ＭＦＲ（温度２３０℃、２．１６ｋｇｆ荷重で測定）：２９ｇ／１０分
極限粘度数：（［η］ＣＸＩＳ）１．２０ｄＬ／ｇ、（［η］ＣＸＳ）：３．０６ｄＬ／ｇ
アイソタクチックペンタッド分率：０．９８４９
ＣＸＩＳ成分量：８２．７質量％
ＣＸＩＳ成分のＭｗ／Ｍｎ：６．２
ＣＸＳ成分量：１７．３質量％
プロピレン−エチレンランダム共重合体成分中のエチレン含量：５１．４質量％
【０１２６】
ここで、（Ａ−４）〜（Ａ−８）において、プロピレン−エチレンランダム共重合体成分中のエチレン含量は、重合体（ＩＩ）中のエチレン含量（重合体（ＩＩ）の全質量を基準とした、エチレンに由来する単量体単位の含有量）を示す。
【０１２７】
［成分Ｂ：エチレン−α−オレフィン共重合体］
成分Ｂとして下記エチレン−α−オレフィン共重合体（Ｂ−１）及び（Ｂ−２）を準備した。なお、ＭＦＲは上述した方法に従って測定した。
（Ｂ−１）エチレン−１−ブテン共重合体
ダウ・ケミカル株式会社製「ＥＮＲ７４６７」
密度：０．８６２ｇ／ｃｍ３
ＭＦＲ（温度２３０℃、２．１６ｋｇｆ荷重で測定）：２．５ｇ／１０分
ＣＸＩＳ成分量：０質量％
ＣＸＳ成分量：１００質量％
（Ｂ−２）エチレン−１−オクテン共重合体
ダウ・ケミカル株式会社製「ＥＧ８８４２」
密度：０．８５７ｇ／ｃｍ３
ＭＦＲ（温度２３０℃、２．１６ｋｇｆ荷重で測定）：２．７ｇ／１０分
ＣＸＩＳ成分量：０質量％
ＣＸＳ成分量：１００質量％
【０１２８】
成分Ａ及び成分Ｂにおいて、ＭＦＲ、極限粘度数及びアイソタクチックペンタッド分率は上述した方法に従って測定した。また、各成分のＣＸＩＳ成分及びＣＸＳ成分の含有量、重合体（ＩＩ）中のエチレン含量及び分子量分布は、以下の方法により算出した。
【０１２９】
（ＣＸＩＳ成分及びＣＸＳ成分の含有量）
材料（成分Ａ又は成分Ｂ）を２ｇ（以下、当該質量を「ｐ」とする）秤量し、沸騰キシレンで２時間加熱溶解した。次いで、２０℃まで冷却した後、ろ紙を用いてろ別した。ろ別したろ液を、ロータリーエバポレーターで減圧濃縮して、ＣＸＳ成分を得た。得られたＣＸＳ成分を秤量した（以下、「ＣＸＳ成分の質量」を「ｑ」とする）。材料中のＣＸＩＳ成分及びＣＸＳ成分の含有量は、数値ａ及びｂを用いて下記式により算出した。また、ろ紙上に残った固形物を真空乾燥することにより、ＣＸＩＳ成分を得た。得られたＣＸＩＳ成分は、必要に応じ分子量分布の評価に用いた。
ＣＸＳ成分量（質量％）＝（ｑ／ｐ）×１００
ＣＸＩＳ成分量（質量％）＝１００−ＣＸＳ成分量（質量％）
【０１３０】
（重合体（ＩＩ）中のエチレン含量）
重合体（ＩＩ）中のエチレン含量は、下記の条件で測定した１３Ｃ−ＮＭＲスペクトルから、Ｋａｋｕｇｏらの報告（Ｍａｃｒｏｍｏｌｅｃｕｌｅｓ，１５，１１５０−１１５２（１９８２））に基づいて求めた。１３Ｃ−ＮＭＲスペクトルは、１０ｍｍΦの試験管中でヘテロファジックプロピレン重合材料約２００ｍｇを３ｍＬのオルソジクロロベンゼンに均一に溶解させた試料を用い、下記条件で測定した。
測定温度：１３５℃
パルス繰り返し時間：１０秒
パルス幅：４５°
積算回数：２５００回
【０１３１】
（分子量分布）
プロピレン単独重合体の分子量分布については、プロピレン単独重合体の重量平均分子量（Ｍｗ（Ａ））及び数平均分子量（Ｍｎ（Ａ））をＧＰＣにより測定し、Ｍｎに対するＭｗの比（Ｍｗ／Ｍｎ）を算出することにより求めた。ＣＸＩＳ成分の分子量分布については、上述の操作で得られたＣＸＩＳ成分の重量平均分子量（Ｍｗ（Ａ））及び数平均分子量（Ｍｎ（Ａ））をＧＰＣにより測定し、Ｍｎに対するＭｗの比（Ｍｗ／Ｍｎ）を算出することにより求めた。なお、ＧＰＣの測定条件は上述のとおりである。
【０１３２】
［成分Ｃ：充填材］
成分Ｃとして下記充填材（（Ｃ−１））を準備した。
（Ｃ−１）タルク
Ｉｍｅｒｙｓ製  「ＨＡＲ  Ｗ９２」
平均粒子径Ｄ５０［Ｌ］（レーザー回析法、５０％相当粒子径）：１１．４μｍ
平均粒子径Ｄ５０［Ｓ］（遠心沈降法、５０％相当粒子径）：２．５４μｍ
【０１３３】
ここで、タルクの平均粒子径Ｄ５０［Ｌ］は、日機装株式会社製  マイクロトラック粒度分析計ＭＴ−３３００ＥＸＩＩを用い、ＪＩＳ  Ｒ１６２９に規定された方法に従って、下記の条件にて粒子を分散させたのち、測定した。
（粒子の分散処理）
分散媒：エタノール
装置：ホモジナイザ―
出力：４０Ｗ
処理時間：１０分
また、Ｄ５０［Ｓ］は、株式会社島津製作所製  遠心沈降式粒度分布測定装置ＳＡ−ＣＰ３を用い、ＪＩＳ  Ｒ１６１９に規定された方法に従って、下記の条件にて粒子を分散させたのち、測定した。
（粒子の分散処理）
分散媒：エタノール
装置：本多電子株式会社製  Ｗ−１１３ＭｋＩＩ
出力：１１０Ｗ  ２４ｋＨｚ
処理時間：１０分
【０１３４】
〔実施例１〜６、比較例１〜３〕
［プロピレン樹脂組成物の製造］
プロピレン系重合体（Ａ−１）、（Ａ−２）、（Ａ−３）、（Ａ−４）、（Ａ−５）、（Ａ−６）、（Ａ−７）、（Ａ−８）、エチレン−α−オレフィン共重合体（Ｂ−１）、（Ｂ−２）及び充填材（Ｃ−１）を、表１及び表２に示す量で準備した。
【０１３５】
準備した各成分を、ヘンシェルミキサー又はタンブラーで均一に予備混合した後、二軸混練押出機（株式会社日本製鋼所製ＴＥＸ４４α−ＩＩ  ４９８Ｗ−３Ｖ型）を用いて、押出量を７０ｋｇ／ｈｒ、スクリュー回転数を３００ｒｐｍ、ベント吸引下で混練押出して、樹脂組成物を製造した。得られた組成物の物性を下記の表１及び表２に示す。
【０１３６】
［成分Ａ及び成分Ｂ中の、ＣＸＩＳ成分の合計含有量Ｗ（質量％）及びＣＸＳ成分の合計含有量Ｘ（質量％）の算出］
上記Ｗ及びＸは、成分Ａ中のＣＸＩＳ成分量（質量％）（以下「Ｗ（Ａ）」という）、成分Ａ中のＣＸＳ成分量（質量％）（以下、「Ｘ（Ａ）」という）、成分Ｂ中のＣＸＩＳ成分量（質量％）（以下、「Ｗ（Ｂ）」という）、成分Ｂ中のＣＸＳ成分量（質量％）（以下、「Ｘ（Ｂ）」という）、並びに、成分Ａ及び成分Ｂの合計質量を基準とした、成分Ａの含有量Ａ（質量％）及び成分Ｂの含有量Ｂ（質量％）と、下記式（３）及び（４）と、から算出した。
Ｘ＝（Ｘ（Ａ）×Ａ＋Ｘ（Ｂ）×Ｂ）／（Ａ＋Ｂ）  ・・・（３）
Ｗ＝（Ｗ（Ａ）×Ａ＋Ｗ（Ｂ）×Ｂ）／（Ａ＋Ｂ）  ・・・（４）
【０１３７】
［射出成形体の製造］
得られた樹脂組成物を以下の条件で射出成形して、図１に示す評価用の射出成形体を製造した。
射出成形機：住友重機械工業株式会社製  ＳＥ１８０Ｄ（型締力１８０トン、シリンダー径５０ｍｍ）
金型キャビティ形状：１００ｍｍ（幅）×４００ｍｍ（長さ）×３ｍｍ（厚み）
ゲート：１００ｍｍ側面の中央にファンゲート１点
シリンダー温度：２２０℃
金型温度：５０℃
射出速度：２３ｍｍ／秒
冷却時間：３０秒
【０１３８】
図１は、評価用の射出成形体の概略図である。図１に示す射出成形体１０は、金型キャビティ形状に対応する第１の樹脂部１とゲート形状に対応する第２の樹脂部２とを備える。第１の樹脂部１は、幅Ｌ１が１００ｍｍ、長さＬ２が４００ｍｍ、厚み（図示せず）が３ｍｍのフィルム状樹脂部である。また、本実施例及び比較例で形成した射出成形体において、第２の樹脂部２の各辺の長さＬ３、Ｌ４及びＬ５並びに厚み（図示せず）は、それぞれ１５ｍｍ、５ｍｍ、４ｍｍ及び２ｍｍであった。ここで、射出成形体の本体部は、第１の樹脂部１である（以下、「第１の樹脂部１」に対応する部分を「射出成形体」ともいう）。
【０１３９】
（寸法安定性の評価）
得られた射出成形体を用いて、線膨張係数を測定することにより寸法安定性を評価した。ＳＩＩナノテクノロジー株式会社製  熱機械分析装置ＴＭＡ／ＳＳ６１００を用い、以下の方法により線膨張係数を測定した。
【０１４０】
射出成形体の長手方向の中央部から５×１０×３（ｍｍ）の試験片を切り出した。試験片を上記装置にセットして、５℃／分の昇温速度で−２０℃から１３０℃まで昇温し、成形時の残留歪みを取り除いた。その後、装置に射出成形時のＭＤ方向（樹脂の流れ方向）又はＴＤ方向（ＭＤ方向に対して直交方向）の寸法変化が測定できるように、試験片を再びセットし、２３℃における寸法を正確に測定した。５℃／分の昇温速度で−２０℃から８０℃に昇温し、その間のＭＤ方向及びＴＤ方向の寸法変化を測定した。単位長さ及び単位温度あたりの寸法変化を線膨張係数として求めた。また、ＭＤ方向の線膨張係数とＴＤ方向の線膨張係数の和を２で除した値を「ＭＤＴＤ平均線膨張係数」（単位：１／℃）とした。線膨張係数の値が小さいほど寸法安定性が良好である。
【０１４１】
［成形体中の長時間緩和成分の含有量Ｙ（質量％）の測定］
長時間緩和成分の含有量Ｙの測定は、ブルカー社製パルスＮＭＲ（ｍｉｎｉｓｐｅｃ  ｍｑ２０）を用いて、次のように測定した。寸法安定性の評価と同様にして、射出成形体から試験片を切り出した後、当該試験片をガラス製のサンプル管（外径の直径１０ｍｍ）にセットし、ソリッドエコー法を用いて、測定温度：２３℃、積算回数：６４回、９０°パルス幅：４．１０μ秒の条件で測定した。上記条件で測定して得られた緩和曲線について、緩和時間の異なる３成分に分離し、最も緩和時間が長い成分を長時間緩和成分とし、成形体全質量に対する長時間緩和成分の含有量（質量％）を算出した。
【０１４２】
【表１】
2018178108.tif 000002
【表２】
2018178108.tif 000003
【０１４３】
表１及び表２から、実施例に係る射出成形体は、ＭＤＴＤ平均線膨張係数が低く、寸法安定性に優れることがわかる。すなわち、本実施形態のプロピレン樹脂組成物によれば、寸法安定性に優れる成形体を製造できること及び本実施形態の射出成形体は寸法安定性に優れることを確認した。
【符号の説明】
【０１４４】
１…第１の樹脂部、２…第２の樹脂部、１０…射出成形体。
【図１】
2018178108.tif 000004